СПОСОБ ИЗГОТОВЛЕНИЯ СОДЕРЖАЩЕЙ ПОКРЫТИЕ МЕТАЛЛИЧЕСКОЙ ПОЛОСЫ С УЛУЧШЕННЫМ КАЧЕСТВОМ ПОВЕРХНОСТИ

1. Способ изготовления металлической полосы, содержащей антикоррозийное покрытие, содержащий следующие этапы:
- металлическую полосу пропускают через ванну расплавленного металла, содержащую от 2 мас.% до 8 мас.% алюминия, от 0 до 5 мас.% магния и до 0,3 мас.% легирующих элементов, при этом остальное составляет цинк и неизбежные примеси, при этом указанную ванну поддерживают при температуре в пределах от 350 до 750°С, затем
- полосу с нанесенным покрытием обдувают при помощи сопел, нагнетающих газ на обе стороны полосы, затем
- покрытие охлаждают контролируемым образом до его полного затвердевания, при этом указанное охлаждение производят со скоростью ниже 15°С/с, начиная от температуры на выходе обдувки и до начала затвердевания, затем со скоростью, превышающей или равной 15°С/с, между началом и концом его затвердевания.
2. Способ по п.1, согласно которому охлаждение осуществляют со скоростью ниже 10°С/с, начиная от температуры на выходе обдувки и до начала затвердевания, затем со скоростью, превышающей или равной 15°С/с, между началом и концом его затвердевания.
3. Способ по п.2, согласно которому охлаждение осуществляют со скоростью ниже 10°С/с, начиная от температуры на выходе обдувки и до начала затвердевания, затем со скоростью, превышающей или равной 20°С/с, между началом и концом его затвердевания.
4. Способ по любому из пп.1-3, согласно которому металлическую полосу с покрытием обдувают таким образом, чтобы часть полосы, находящаяся между линией обдувки и заканчивающаяся, по меньшей мере, на 10 см выше, входила в контакт с атмосферой, окислительная способность которой ниже окислительной способности атмосферы, состоящей на 4% по объему из кислорода и на 96% по объему из азота.
5. Способ по любому из пп.1-3, согласно которому металлическая полоса является стальной полосой.
6. Способ по п.4, согласно которому металлическая полоса является стальной полосой.
0,8
7. Холоднокатаная металлическая полоса, содержащая покрытие, полученное путем горячего цинкования, но без дрессировки, которую можно получить при помощи способа в соответствии с настоящим изобретением и металлическое покрытие которой содержит от 2 мас.% до 8 мас.% алюминия, от 0 до 5 мас.% магния и до 0,3 мас.% легирующих элементов, при этом остальное составляет цинк и неизбежные примеси, при этом указанное покрытие имеет волнистость Wa, меньшую или равную 0,5 мкм.
8. Металлическая полоса по п.7, металлическое покрытие которой не содержит магния.
9. Металлическая полоса по п.7, металлическое покрытие которой содержит от 1 до 4 мас.% магния.
10. Металлическая полоса по любому из пп.7-9, выполненная из стали.
0,8
11. Металлическая деталь, полученная путем деформирования металлической полосы по любому из пп.7-10, покрытие которой имеет волнистость Wa, меньшую или равную 0,48 мкм.
0,8
12. Металлическая деталь, полученная путем деформирования металлической полосы по любому из пп.7-10, дополнительно подвергнутой операции дрессировки перед деформированием, покрытие которой имеет волнистость Wa, меньшую или равную 0,35 мкм.